(57)【特許請求の範囲】
【請求項１】
金型の壁にインモールドラベルを取付け、成形体を成形すると同時に、前記インモールドラベルが前記成形体に熱融着されて形成されるインモールドラベル付成形体であって、前記インモールドラベルは、少なくとも前記成形体の表面と直接熱融着可能な合成樹脂製の基材層と、該基材層上に積層して設けられる、ＪＩＳ−Ｐ８１１７に規定する透気度が１０秒以上である外装合成樹脂層とで構成され、前記基材層と前記外装合成樹脂層との間に部分的に接着剤を塗布し、前記基材層と前記外装合成樹脂層とが部分的に接着され、インモールドラベル付成形体の成型時に加えられる熱により、接着剤が塗布されていない部分に封入された空気が膨張することで、インモールドラベルの表面に突部が形成されることを特徴とするインモールドラベル付成形体。
【請求項２】
前記基材層の厚さが３〜１１０μｍで、前記外装合成樹脂層の厚さが１０〜６０μｍであることを特徴とする請求項１に記載のインモールドラベル付成形体。
【請求項３】
前記接着剤の塗布面積が、前記基材層の面積の５〜９０％であることを特徴とする請求項１または請求項２に記載のインモールドラベル付成形体。
【請求項４】
前記接着剤として、エネルギー線ウレタンアクリレートオリゴマーと、単官能特殊アクリレートと、光重合開始剤とを含む光重合接着剤、または溶剤型接着剤が用いられることを特徴とする請求項１ないし請求項３のいずれかに記載のインモールドラベル付成形体。
【請求項５】
前記外装合成樹脂層の外面及び／または内面にラミネート層が設けられていることを特徴とする請求項１ないし請求項４のいずれかに記載のインモールドラベル付成形体。
【発明の詳細な説明】
【技術分野】
【０００１】
本発明は、表面に凹凸が形成され、三次元装飾に優れ、さらに独特の風合いを有するインモールドラベル付成形体に関する。
【背景技術】
【０００２】
従来より、射出成形、ブロー成形、二軸延伸ブロー成形等において、ポリオレフィン製容器やポリエチレンテレフタレート製容器等を代表例とする樹脂製容器の外面にラベルを貼り付ける際、インモールドラベルを予め成形用の金型のキャビティ面に配設し、容器の成型と同時に容器外面にインモールドラベルを熱融着して貼り付けるインモールドラベル法が知られている。このインモールドラベル法は、インモールドラベルを容器外面の全面に接着することが可能であるので、ラベルが容器から剥がれ難く、また大面積ラベル表示が容易であるという利点がある。さらに、容器への剛性を高めることが可能であり、また容器の薄肉化が可能になり、意匠性に優れ、プロセスの省人化、省スペース化が可能等の利点を有することから好ましく用いられている。
【０００３】
ここで、インモールドラベル用フィルムの主体材質は、例えば特許文献１〜３等に開示されているような紙、合成紙、プラスチックフィルム等があり、また例えば特許文献４〜６に開示されるように、表面に立体感を持たせた装飾が施されたインモールドラベルも提案されている。
【０００４】
このような従来のインモールドラベルに施される装飾は、立体感は付与できるものの、やはり二次元的な模様の範疇に留まっていた。そのため、より意匠性に優れる三次元的な立体装飾（以下、「三次元装飾」と言う。）を有するインモールドラベルの要望がある。
【０００５】
そこで、例えば特許文献７に示されるように、予めエンボス加工を施し凹凸を付与した基材を用いることにより、三次元装飾を有するインモールドラベルが開示されている。しかしながら、このように基材に予めエンボスを設ける手段は、別にエンボス加工を施す工程が必要となるため、作業性が煩雑になり、生産性が低下するという問題がある。また、このようなインモールドラベルは、容器等の成形体に熱融着される際の加熱により、エンボスに変形が生じてしまうという問題もあった。
【０００６】
また、例えば特許文献８に示されるように、発泡紙を用い、凹凸が設けられた金型にて発泡紙を熱発泡させることにより、三次元装飾を施したインモールドラベルも開示されている。しかしながら、発泡紙は高価であるので製造コストが増加し、また凹凸が設けられた金型も必要となるという問題があった。
【０００７】
【特許文献１】特開昭５８−６９０１５号公報
【特許文献２】特公平２−７８１４号公報
【特許文献３】特開平２−８４３１９号公報
【特許文献４】特開平８−１６０８６０号公報
【特許文献５】特開２００１−２５２９４０号公報
【特許文献６】実開平６−２５８７０号公報
【特許文献７】特開２００６−２０６１６２号公報
【特許文献８】特開２００５−２２３７４号公報
【発明の開示】
【発明が解決しようとする課題】
【０００８】
本発明は、上述した実情に鑑みてなされたもので、その目的とするところは、成形体の表面に凹凸を形成して三次元装飾が施されることにより意匠性に優れ、さらに断熱性、保温性、美飾性に優れたインモールドラベル付成形体を提供することにある。
【課題を解決するための手段】
【０００９】
本発明の上記目的は、金型の壁にインモールドラベルを取付け、成形体を成形すると同時に、前記インモールドラベルが前記成形体に熱融着されて形成されるインモールドラベル付成形体であって、前記インモールドラベルは、少なくとも前記成形体の表面と直接熱融着可能な合成樹脂製の基材層と、該基材層上に積層して設けられる、ＪＩＳ−Ｐ８１１７に規定する透気度が１０秒以上である外装合成樹脂層とで構成され、前記基材層と前記外装合成樹脂層との間に部分的に接着剤を塗布し、前記基材層と前記外装合成樹脂層とが部分的に接着され、インモールドラベル付成形体の成型時に加えられる熱により、接着剤が塗布されていない部分に封入された空気が膨張することで、インモールドラベルの表面に突部が形成されることを特徴とするインモールドラベル付成形体を提供することによって達成される。
また、本発明の上記目的は、前記基材層の厚さが３〜１１０μｍで、前記外装合成樹脂層の厚さが１０〜６０μｍであることを特徴とするインモールドラベル付成形体を提供することによって、効果的に達成される。
【００１０】
また、本発明の上記目的は、前記接着剤の塗布面積が、前記基材層の面積の５〜９０％であることを特徴とするインモールドラベル付成形体を提供することによって、効果的に達成される。
【００１１】
また、本発明の上記目的は、前記接着剤として、エネルギー線ウレタンアクリレートオリゴマーと、単官能特殊アクリレートと、光重合開始剤とを含む光重合接着剤、または溶剤型接着剤が用いられることを特徴とするインモールドラベル付成形体を提供することによって、より効果的に達成される。
【００１２】
さらにまた、本発明の上記目的は、前記外装合成樹脂層の外面及び／または内面にラミネート層が設けられていることを特徴とするインモールドラベル付成形体を提供することによって、より効果的に達成される。
【発明の効果】
【００１３】
本発明に係るインモールドラベル付成形体によれば、インモールドラベルを、少なくとも成形体の表面と直接熱融着可能な合成樹脂製の基材層と、基材層上に積層して設けられる外装合成樹脂層とで構成し、また基材層と合成樹脂層とは接着剤を介して接着されるが、基材層と外装合成樹脂層との間に部分的に接着剤を塗布し、基材層と外装合成樹脂層とが部分的に接着されるようにした。これにより、インモールドラベル付成形体の成型時に熱が加えられた際、接着剤が塗布されていない部分に封入された空気が膨張することにより、インモールドラベルの表面に突部を意図的に形成することができる。従って、成形体の表面に凹凸を形成して三次元装飾を施すことができ、断熱性、保温性、美飾性に優れ、意匠性のある成形体とすることができるようになる。
【発明を実施するための最良の形態】
【００１４】
以下、本発明に係るインモールドラベル付成形体について、図面を参照しながら詳細に説明する。なお、本発明は必ずしも以下の実施形態に限定されるものではなく、特許請求の範囲を逸脱しない範囲内において、その構成を適宜変更できることはいうまでもない。
【００１５】
図１は、本発明に係るインモールドラベル付成形体（以下、「本インモールドラベル付成形体」と言う。）１の斜視図であり、図１に示す本インモールドラベル付成形体１は、金型の壁にインモールドラベル２を取付け、成形体３を成形すると同時に、インモールドラベル２が成形体３に熱融着されて形成される。
【００１６】
本インモールドラベル付成形体１に用いられるインモールドラベル２は、図２に図１のＩ−Ｉ断面（一部）に示すように、基材層４と外装合成樹脂層５とを有し、外装合成樹脂層５が基材層４上に積層されて構成されており、外装合成樹脂層５と基材層４との間に接着剤６を部分的に塗布して、外装合成樹脂層５と基材層４とを部分的に接着することにより形成される。これにより、インモールドラベル付成形体１を成型する際、インモールドラベル２に熱が加えられるが、接着剤６が塗布されていない部分（以下、「非接着部分７」と言う。）は、図２に示すように空隙であり空気が存在する。そして、空気は熱が加えられると膨張するため、インモールドラベル２の表面に突部８が形成され、本インモールドラベル付成形体１の表面（側面）に凹凸が形成される。従って、本インモールドラベル付成形体１の表面に意図的に凹凸を形成し、三次元装飾を施すことができ、美飾性に優れ、意匠性のある外観を呈するようになる。また、上述したように、非接着部分７は空隙なので、本インモールドラベル付成形体１の中に、例えば高温の飲み物が入れられても、非接着部分７の空気断熱効果により熱が緩和され、持ってもあまり熱く感じない、すなわち断熱性に優れ、また保温性に優れるという利点もある。さらに、例えば側面（容器１の胴部）を手で持ったとき等、表面が平滑な容器等に比べ、本インモールドラベル付成形体１は側面に凹凸が形成されているため滑りにくいという効果もある。さらにまた、本インモールドラベル付成形体１は、凹凸を設けた金型を用いることなく、すなわち、一般に用いられている金型を用いて、その側面に突部８を形成することができる。
【００１７】
接着剤６の塗布面積は、１つの本インモールドラベル付成形体１に用いられる基材層４の５〜９０％、好ましくは３０〜８０％である。塗布面積が基材層４の５％未満であると、基材層４と外層合成樹脂層５との層間強度が不十分となるため、外装合成樹脂層５が基材層４から剥がれてしまう。一方、塗布面積が９０％を超えると十分な凹凸が得られないため、本インモールドラベル付成形体１を美飾性に優れ、意匠性のあるものとすることができない。
【００１８】
なお、本インモールドラベル付成形体１における接着剤６の塗布パターンは、図１に示すように格子状にすることにより凹凸の形成が均一となりやすく、断熱性、保温性、美飾性に優れ、より意匠性のある外観を呈する。さらに、塗布パターンを格子状にすることにより、本インモールドラベル付成形体１を手で持ったときに滑りにくいという利点も有する。なお、接着剤６の塗布パターンは、この他、図示しないが、格子が円形状の格子状や、三角形状の格子状等、種々の格子状とすることができる。さらに、接着剤６の塗布面積が５〜９０％の範囲内であれば、非接着部分７が例えばツリー形状や、動物の形状等、公知の種々の形状となるように塗布しても良い。これにより、本インモールドラベル付成形体に種々の三次元的装飾を付与することができるので美飾性に優れるとともに、成形体３に付与される模様を、使用目的やニーズ等に応じて種々のものに変更することができるので、意匠性にも優れるようになる。
【００１９】
基材層４には、成形体３の表面に直接熱融着ができる合成樹脂で形成されており、厚みは好適には３０〜１１０μｍの基材が用いられる。このような基材であれば、公知の種々のものを用いることができ、代表的なものは、ポリエチレン、延伸ポリプロピレン（ＯＰＰ）、未延伸ポリプロピレン（ＣＰＰ）、ビニロン、ポリエステル、アクリル、ポリエチレン／ポリプロピレン複合延伸樹脂、ポリエチレン／ポリプロピレン／ポリスチレン複合延伸樹脂、ポリプロピレン／ポリエチレンテレフタレート複合樹脂、ポリエチレン／ポリエチレンテレフタレート複合樹脂、ポリエステル複合樹脂等からなるシート、ユポ等に代表される合成紙、合成パルプなどが挙げられる。
【００２０】
なお、基材層４は、少なくとも合成樹脂で形成された基材を有していれば本発明の目的は達成できるが、この他、必要に応じて、バリア層、紫外線防止層、印刷基材層などが含まれる２層以上の構成であっても良い。
【００２１】
外装合成樹脂層５には、例えば不織布、合成樹脂、パルプ繊維紙、合成繊維紙（例えばポリエステル、ポリエステルペーパー、レーヨン紙、ポリエチレン貼合−レーヨン紙）等が用いられる。なお、外装合成樹脂層５の好適な厚さは１０〜６０μｍである。
【００２２】
また、外装合成樹脂層５のＪＩＳ−Ｐ８１１７に規定する透気度の値が低いと、本インモールドラベル付成形体１の成型時に、熱膨張による凹凸が得られにくいことから、外装合成樹脂層５の透気度が１０秒以上であることが好ましい。
【００２３】
また、基材層４及び外装合成樹脂層５の好ましい組み合わせは、ＯＰＰ：ＰＥＴ（基材層４：外装合成樹脂層５）、ＯＰＰ：レーヨン、ＯＰＰ：ＰＥＴペーパー、ＯＰＰ：ＣＰＰ、ＯＰＰ：不織布である。特にＯＰＰと不織布との組み合わせは、外観が綺麗であるばかりか、手触り感もよく、さらに断熱性及び保温性をより優れたものとすることができるという利点もある。
【００２４】
この基材層４と外装合成樹脂層５とを接着する接着剤６としては、光重合接着剤、または溶剤型接着剤を用いることができる。なお、溶剤型接着剤としてはポリウレタン樹脂接着剤、エステル化合物接着剤、エポキシ樹脂接着剤等や光重合接着剤等のアクリル系接着剤等の公知のものを用いることができる。
【００２５】
また、光重合接着剤としては、エネルギー線重合性ウレタンアクリレートオリゴマーと、単官能特殊アクリレートと、光重合開始剤とが少なくとも配合されたものを用いることができる。光重合接着剤を用いることにより、本発明で課題とする三次元装飾となる凹凸を本インモールドラベル付成形体１の外表面に形成するために、過度の接着性や剥離性を示すことなく、インモールドラベル２を成形体３に加熱融着させる際に凹凸を発現させる一助とすることができることから光重合接着剤が好適に用いられる。光重合接着剤であれば印刷工程内に設備を設置可能であり、インライン化により印刷から貼合、抜きまでが１パスで可能となり、コスト的に有利である。
【００２６】
エネルギー線重合性ウレタンアクリレートオリゴマーと、単官能特殊アクリレートと、光重合開始剤とが少なくとも配合された光重合接着剤は、本発明で課題とする三次元装飾となる凹凸を本インモールドラベル付成形体１の外表面に形成するために、過度の接着性や剥離性を示すことなく、インモールドラベル２を成形体３に加熱融着させる際に凹凸を発現させる一助とすることができる。
【００２７】
エネルギー線重合性ウレタンアクリレートオリゴマーの配合量は、接着剤６の全量に対し２０〜９０重量％、好適には３０〜５０重量％である。エネルギー線重合性ウレタンアクリレートオリゴマーの配合量が９０重量％を超えると、接着強度が足りず、基材層４と外装合成樹脂層５とが接着不良となり、基材層４から外装合成樹脂層５が剥がれてしまうという問題が生じる。一方、エネルギー線重合性ウレタンアクリレートオリゴマーの配合量が２０重量％未満であると、接着剤皮膜が柔らかいため、これもまた接着強度が足りなくなる。
【００２８】
エネルギー線重合性ウレタンアクリレートオリゴマーとは、エネルギー線重合性の二重結合を有するウレタンアクリレートオリゴマーであり、具体的には、ポリエステル型またはポリエーテル型などのポリオール化合物と、多価イソシアネート化合物、例えば２，４−トリレンジイソシアネート、２，６−トリレンジイソシアネート、１，３−キシリレンジイソシアネート、１，４−キシリレンジイソシアネート、ジフェニルメタン４，４−ジイソシアネートなどを反応させて得られる末端イソシアネートウレタンプレポリマーに、ヒドロキシル基を有するアクリレートあるいはメタクリレート、例えば２−ヒドロキシエチルアクリレートまたは２−ヒドロキシエチルメタクリレート、２−ヒドロキシプロピルアクリレート、２−ヒドロキシプロピルメタクリレート、ポリエチレングリコールアクリレート、ポリエチレングリコールメタクリレートなどを反応させて得られる。
【００２９】
このようなエネルギー線重合性ウレタンアクリレートオリゴマーとしては、例えばダイマー酸（ＤＵＡ）とジオールとで合成されたポリエステル骨格を有するウレタンジアクリレート、ポリグリコール骨格でも、末端にヒドロアビエチルアルコールを付加させたエネルギー線重合性ウレタンアクリレートオリゴマー等を挙げることができる。
【００３０】
また、このようなエネルギー線重合性ウレタンアクリレートオリゴマーの分子量は１００以上であり、好ましくは２００〜５０００であり、特に好ましくは２００〜２０００である。さらに、エネルギー線重合性ウレタンアクリレートオリゴマー中には、１分子中に、通常２〜１０個、好ましくは２〜６個、特に好ましくは２〜４個のエネルギー線重合性不飽和基が含有されている。
【００３１】
また、単官能特殊アクリレートの配合量は、接着剤６の全量に対し２０〜９０重量％、好ましくは５０〜７０重量％である。単官能特殊アクリレートの配合量が９０重量％を超えると接着不良の問題が生じ、また２０重量％未満であっても、接着不良という問題が生じる。
【００３２】
なお、単官能特殊アクリレートとしては、例えばω−カルボキシ−ポリカプロラクトン（ｎ≒２）モノアクリレート、フタル酸モノヒドロキシエチルアクリレート、アクリル酸ダイマー（ｎ≒１．４）、２−ヒドロキシ−３−フェノキシプロピルアクリレートを用いることができる。
【００３３】
また、光重合開始剤の配合量は、接着剤６の全量に対し、０．１〜３４重量％、好適には２〜１１重量％である。光重合開始剤の配合量が０．１重量％未満であると、光重合開始剤を配合する効果をあまり得ることができず、光重合の開始が弱いという問題がある。一方、光重合開始剤の配合量が３４重量％を超えると、塗膜が黄色くなったり、耐候性が悪化するという問題がある。
【００３４】
このような光重合開始剤としては、具体的には、ベンゾフェノン、アセトフェノン、ベンゾイン、ベンゾインメチルエーテル、ベンゾインエチルエーテル、ベンゾインイソプロピルエーテル、ベンゾインイソブチルエーテル、ベンゾイン安息香酸、ベンゾイン安息香酸メチル、ベンゾインジメチルケタール、２，４−ジエチルチオキサンソン、１−ヒドロキシシクロヘキシルフェニルケトン、ベンジルジフェニルサルファイド、テトラメチルチウラムモノサルファイド、アゾビスイソブチロニトリル、ベンジル、ジベンジル、ジアセチル、β−クロールアンスラキノンなどが挙げられる。
【００３５】
以上、本発明に係るインモールドラベル付成形体の一実施形態について説明してきたが、本願発明はその構成を以下のように変更することもできる。
【００３６】
図３は、本発明の変更例に係るインモールドラベル付成形体１Ａの部分断面図である。なお、外装合成樹脂層５にラミネート層９を設けたことを除くその他の点は、上述したインモールドラベル付成形体１と実質的に同一であるので、以下では同一の構成要素には同一の符号を付し、その説明を省略する。
【００３７】
すなわち、本インモールドラベル付成形体１Ａは、図３に示すように、外装合成樹脂層５の外面にラミネート層９が設けられている。このように外装合成樹脂層５の外面にラミネート層９を設けることにより、インモールドラベル２に耐摩耗性を付与することができると共に、接着剤６から発生する臭気が漏れることを防止することができ、さらに本インモールドラベル付成形体１Ａの美飾性をより高めることも可能である。
【００３８】
ラミネート層９は、ドライラミ、ＰＥラミ等、公知の種々のものラミネートを用いて形成される。なお、ラミネート層９の厚さは一般に１８μｍ程度であるため、上述した本インモールド付成形体１に比べ、手触り感は変わるが、見た目は変わらない。
【００３９】
なお、ラミネート層９は、外装合成樹脂層５の外面及び／又は内面に設けることができ、外面に設ける場合と、内面に設ける場合とでの性能の差は殆どない。しかしながら、インモールドラベル２の耐摩擦性能が必要な場合は外装合成樹脂層５の外面にラミネート層９を設け、また外層合成樹脂層５の風合いを生かしたい場合（例えば外装合成樹脂層５がレーヨン紙により形成されている場合）は外装合成樹脂層５の内面にラミネート層９を設けることが好ましい。
【００４０】
また、ラミネート層９を外装合成樹脂層５の外面に設けた場合は、本インモールドラベル付成形体１Ａは、図３に示すように、上（インモールドラベル付成形体１の外側表面）から順に、ラミネート層９・外装合成樹脂層５・接着剤６・基材層４の順になる。一方、ラミネート層９を外装合成樹脂層５の内面に設けた場合は、図示しないが、本インモールドラベル付成形体１の外側表面から順に、外装合成樹脂層５・ラミネート層９・接着剤６・基材層４の順になる。
【実施例】
【００４１】
本発明に係るインモールドラベル付成形体の効果を確認するため、以下のような各種の試料を作製し、これらの各試料に対する品質を評価する試験を行った。なお、本製造例において、配合、濃度等を示す数値は、固形分又は有効成分の重量基準の数値である。また、本製造例で示すパルプ、薬品等は一例にすぎないので、本発明はこれらの製造例によって制限を受けるものではなく、適宜選択可能であることはいうまでもない。
【００４２】
本発明に係る３６種類のインモールドラベル付成形体（これを「製造例１」ないし「製造例３６」とする）とした。以下に、製造条件を示す。
【００４３】
【表１】
0004418842.tif 000002
【００４４】
［製造例１］
基材層として厚みが３μｍの延伸ポリプロピレンフィルム（ＯＰＰ）を用い、また外装合成樹脂層として、厚みが１０μｍの不織布を用い、この基材層と外装合成樹脂層とを接着する接着剤として、ウレタンアクリレートオリゴマー（東亞合成株式会社アロニックスＭ−１６００）２０重量％、単官能特殊アクリレート（東亞合成株式会社アロニックスＭ−５７００）７９．９重量％、光重合開始剤（チバスペシャリティケミカルズ株式会社ダロキュア１１７３）０．１重量％を混合した光重合接着剤を用いた。
【００４５】
この接着剤の塗布面積が、基材層の面積に対して５％となるように、基材層上に部分的に接着剤を塗布し、基材層と外装合成樹脂層とを接着した。さらに、ラミネート層を設けてインモールドラベルを形成し、これを射出成型で成形体と熱融着し、インモールドラベル付成形体（製造例１）を得た。
【００４６】
また、製造例２〜３６を表１に示す条件以外は製造例１と同様に作製してインモールドラベル付成形体を得た。製造例１１〜１５、１７、１９、２１、２３では接着剤として、溶剤型接着剤（大日本インキ工業株式会社ディックドライＬＸ−４０１Ａ・ＳＰ−６０）を用いた。
【００４７】
なお、表２中の「成型性」とは、基材層と成形体（容器）との接着強度を言い、爪などでラベルエッジを擦り、ラベル剥がれが無いか評価した。
◎：爪でラベルエッジを擦っても剥がれない。
○：爪でラベルエッジを擦ると引掛かりはするが、剥がれには至らない。
△：爪でラベルエッジを擦ると剥がれが発生するが、抵抗が大きい。
×：爪でラベルエッジを擦ると容易に剥離する。
【００４８】
また、「接着性」とは、基材層と外層合成樹脂層との接着強度を言い、爪などでラベルエッジを擦り剥がれが無いか評価する。
◎：爪でラベルエッジを擦っても剥がれない。
○：爪でラベルエッジを擦ると引掛かりはするが、剥がれには至らない。
△：爪でラベルエッジを擦ると剥がれが発生するが、抵抗が大きい。
×：爪でラベルエッジを擦ると容易に剥離する。
【００４９】
また、「美飾性」とは、成形体（容器）の表面に形成された凹凸が示す美飾性及び手触り感を言い、成人男女５０名（各２５名）による、目視、手触り感の４段階を官能評価した。
◎：美飾性に優れ、手触りが良い。
○：美飾性に優れるが、手触りがやや劣る。
△：美飾性がやや劣り、手触り感もやや劣る。
×：見栄えが悪く、手触り感もない。
【００５０】
また、「断熱性」とは、成形体（容器）の断熱性を言い、成人男女５０名（各２５名）による、ホットコーヒーの飲み頃温度である７０℃に加熱したお湯を入れた凹凸が形成されていない従来の成形体（容器）と、各製造例で作製した成形体（容器）とを持ち比べ、熱いと感じるか否かの差を比較した。
○：凹凸が形成されていない容器と比べて熱く感じない。
△：多少は熱く感じるが、凹凸が形成されていない容器と比べて緩和されている。
×：凹凸無しの容器と熱さの差が殆ど無い。
【００５１】
【表２】
0004418842.tif 000003
【００５２】
表２に示すように、本発明に係るインモールドラベル付成形体、特に製造例１〜２６に係るインモールドラベル付成形体であると、基材層と外装合成樹脂層との間の接着部分の面積（接着剤の塗布面積）が５〜９０％の範囲で成形体の側面の美飾性に優れ、意匠性のある３次元装飾が形成されるとい共に、断熱性、接着性にも優れることが分かる。特に接着剤の塗布面積が３０〜８０％であると、特に美飾性に優れた３次元装飾が形成されることが分かる。
【図面の簡単な説明】
【００５３】
【図１】本発明に係るインモールドラベル付成形体の概略斜視図である。
【図２】図１のＩ−Ｉ概略断面図（一部）である。
【図３】本発明の変更例に係るインモールドラベル付成形体の部分概略断面図である。
【符号の説明】
【００５４】
１，１Ａ      本発明に係るインモールドラベル付成形体
２            インモールドラベル
３            成形体
４            基材層
５            外装合成樹脂層
６            接着剤
７            非接着部分
８            突部
【図１】
0004418842.tif 000004
【図２】
0004418842.tif 000005
【図３】
0004418842.tif 000006